(57)【要約】【課題】ロール型の外周の個々の独立した凹状微細形状の内部の気泡残存を防止して、凹状微細形状を精度よく転写し、且つ得られるマイクロレンズシートの光学的性能または機械的性能の低下を防止することが可能な、マイクロレンズシートの製造方法を提供する。【解決手段】基材フィルムを走行させながら、ロール型の外周面と基材フィルムとの間に活性エネルギー線硬化性組成物を供給する。基材フィルムとロール型の外周面との間に活性エネルギー線硬化性組成物を挟持した状態で活性エネルギー線を照射して活性エネルギー線硬化性組成物を硬化する。マイクロレンズ転写部は、その多角形状底面３０Ｂにおいて、ロール型の回転の向きＸに関して最も後方に位置する一頂点Ｐでの頂角をα［°］とし、一頂点Ｐでの頂角の２等分線ｄがロール型の周方向Ｘに対してなす角度をβ［°］としたとき、関係式β≦［８５°−（α／２）］が成り立つように、配列されている。【選択図】図５
2013003300.tif 000002
【特許請求の範囲】
【請求項１】
基材フィルムの一方の表面上に、多数の多角錐形状または多角錐台形状の同等のマイクロレンズを、同一方位となるように、形成してなるマイクロレンズシートを製造する方法であって、
前記マイクロレンズの形状に対応する凹多角錐形状または凹多角錐台形状のマイクロレンズ転写部を外周面に形成してなるロール型をその中心軸の周りで回転させ、前記ロール型の周速と同等の速度で前記ロール型の外周面に沿って前記ロール型の周方向に基材フィルムを走行させながら、前記ロール型の外周面と前記基材フィルムとの会合部において前記ロール型の外周面と前記基材フィルムとの間に活性エネルギー線硬化性組成物を供給し、
前記基材フィルムと前記ロール型の外周面との間に前記活性エネルギー線硬化性組成物を挟持した状態で活性エネルギー線を照射して前記活性エネルギー線硬化性組成物を硬化し、
ここで、前記マイクロレンズ転写部は、前記凹多角錐形状または凹多角錐台形状の多角形状底面において、前記ロール型の回転の向きに関して最も後方に位置する一頂点での頂角をα［°］とし、前記一頂点での前記頂角の２等分線が前記ロール型の周方向に対してなす角度をβ［°］としたとき、以下の関係式
β≦［８５°−（α／２）］
が成り立つように、配列されている、
ことを特徴とする、マイクロレンズシートの製造方法。
【請求項２】
前記多角形状底面の辺のうちの最も長い辺の長さをＡとし、前記凹多角錐形状または凹多角錐台形状の深さをＤとしたときに、前記凹多角錐形状または凹多角錐台形状のアスペクト比Ｄ／Ａが０．５以上１．８以下であることを特徴とする、請求項１に記載のマイクロレンズシートの製造方法。
【請求項３】
前記多角錐形状または多角錐台形状は、正四角錐形状または正四角錐台形状、もしくは正六角錐形状または正六角錐台形状であることを特徴とする、請求項１または２に記載のマイクロレンズシートの製造方法。
【発明の詳細な説明】
【技術分野】
【０００１】
本発明は、基材フィルムの表面に多数のマイクロレンズを形成してなるマイクロレンズシートを製造する方法に関するものである。マイクロレンズシートは、たとえば、液晶表示装置のバックライトにおいて輝度向上フィルムとして使用され、また、有機ＥＬ発光デバイスにおいて光取り出しフィルムとして使用される。
【背景技術】
【０００２】
液晶表示装置において面光源素子として使用されるバックライト装置では、導光体の光出射面上にマイクロレンズシートを配置することで、輝度および視野角等の性能を向上させることが知られている。
【０００３】
また、有機ＥＬ（エレクトロルミネッセンス）発光デバイスでは、表層のガラス基板と空気との屈折率差によって全反射角が決まるため、発光部で発生した光の約８０％がガラス基板内部に閉じ込められ、もしくは反射してしまい、外部に取り出すことができない。そのため、ガラス基板表面に、光取り出しフィルムとしてマイクロレンズシートを配置して外部量子効率を向上させることが知られている。
【０００４】
マイクロレンズシートは、基材フィルムの表面に、それぞれが独立して存在する微細な凸状のマイクロレンズを配列してなるものである。マイクロレンズとしては、球面などの凸曲面形状、角錐形状、円錐形状、角錐台形状、円錐台形状、およびそれらを複合した形状のものが例示される。マイクロレンズの配列ピッチは、たとえば５μｍ〜５００μｍである。
【０００５】
このようなマイクロレンズシートの製造方法としては、特開２００２−５９４３６号公報（特許文献１）に記載されている方法が知られている。この方法は、マイクロレンズ形状に対応する微細形状が外周面に彫刻されたロール金型の周りに長尺の樹脂製基材フィルムを巻き掛け、ロール金型と基材フィルムとの間に紫外線硬化性組成物等の活性エネルギー線硬化性組成物を介在させた状態で、紫外線等の活性エネルギー線を照射し活性エネルギー線硬化性組成物を硬化させて、一方の面に多数のマイクロレンズが形成された長尺状のマイクロレンズシートを連続的に製造するものである。
【０００６】
このマイクロレンズシートの製造方法において、マイクロレンズが基材フィルム面と平行な一方向に延びた（即ち延在型の）レンズ列たとえばプリズム列である場合には、ロール金型の表面において微細形状が円周方向に連続的に延びるように形成することができる。この場合には、ロール金型の微細形状が円周方向に連続的に延びているので、ロール金型外周の微細形状を活性エネルギー線硬化性組成物に転写する際に、微細形状内部（凹部）に存在する空気を微細形状に沿って流動させて排出することが可能である。したがって、活性エネルギー線硬化性組成物が微細形状内部の空気と円滑に置換されて、微細形状が正確に転写されたマイクロレンズシートを製造することができる。
【０００７】
一方、マイクロレンズが球面などの凸曲面形状、角錐形状、円錐形状、角錐台形状、円錐台形状、およびそれらを複合した形状等の、個々の独立した凸状の（即ち非延在型の）ものである場合には、ロール金型の微細形状は円周方向に連続的ではなくなり、個々の独立した凹状の微細形状が配列されたものとなる。従って、ロール金型外周の微細形状を活性エネルギー線硬化性組成物に転写する際に、微細形状内部から気泡が排出されずに残存してしまい、微細形状が正確に転写されたレンズシートを製造できないことがある。また、活性エネルギー線硬化性組成物はロール金型表面と基材フィルムとに挟まれて圧縮されるため、微細形状内部に活性エネルギー線硬化性組成物が押し込まれて空気と置換されたとしても、発生した気泡はマイクロバブルとなって活性エネルギー線硬化性組成物内部へ流動することになる。かくして、消泡することが困難となることで、マイクロレンズシート内に気泡が残存して光学的性能または機械的性能を劣化させることがある。
【０００８】
そこで、特許第４３０５０９０号公報（特許文献２）には、ロール金型に活性エネルギー線硬化性組成物を塗布した後に、ロールによって樹脂をスムージングし、これにより脱泡した後に、基材シートを貼り合わせ、樹脂を硬化させる方法が提案されている。
【先行技術文献】
【特許文献】
【０００９】
【特許文献１】特開２００２−５９４３６号公報
【特許文献２】特許第４３０５０９０号公報
【発明の概要】
【発明が解決しようとする課題】
【００１０】
しかし、上記の特許文献２に記載されている方法は、長尺状のマイクロレンズシートの連続的製造に適用することは困難である。また、この方法は、金型表面に対してロールを直接接触させる必要があるため、異物等が入り込んだ場合には金型表面にキズが生じてしまい、金型寿命が著しく短くなってしまうという問題もある。
【００１１】
本発明の目的は、マイクロレンズが角錐形状または角錐台形状等の非延在型のものであって長尺のマイクロレンズシートを連続的に製造するに際して、ロール金型等のロール型の外周の個々の独立した凹状微細形状の内部の気泡残存を防止して、該凹状微細形状を精度よく転写し、且つ得られるマイクロレンズシートの光学的性能または機械的性能の低下を防止することが可能な、マイクロレンズシートの製造方法を提供することにある。
【課題を解決するための手段】
【００１２】
本発明によれば、以上の如き目的を達成するものとして、
基材フィルムの一方の表面上に、多数の多角錐形状または多角錐台形状の同等のマイクロレンズを、同一方位となるように、形成してなるマイクロレンズシートを製造する方法であって、
前記マイクロレンズの形状に対応する凹多角錐形状または凹多角錐台形状のマイクロレンズ転写部を外周面に形成してなるロール型をその中心軸の周りで回転させ、前記ロール型の周速と同等の速度で前記ロール型の外周面に沿って前記ロール型の周方向に基材フィルムを走行させながら、前記ロール型の外周面と前記基材フィルムとの会合部において前記ロール型の外周面と前記基材フィルムとの間に活性エネルギー線硬化性組成物を供給し、
前記基材フィルムと前記ロール型の外周面との間に前記活性エネルギー線硬化性組成物を挟持した状態で活性エネルギー線を照射して前記活性エネルギー線硬化性組成物を硬化し、
ここで、前記マイクロレンズ転写部は、前記凹多角錐形状または凹多角錐台形状の多角形状底面において、前記ロール型の回転の向きに関して最も後方に位置する一頂点での頂角をα［°］とし、前記一頂点での前記頂角の２等分線が前記ロール型の周方向に対してなす角度をβ［°］としたとき、以下の関係式
β≦［８５°−（α／２）］
が成り立つように、配列されている、
ことを特徴とする、マイクロレンズシートの製造方法、
が提供される。
【００１３】
本発明の一態様においては、前記多角形状底面の辺のうちの最も長い辺の長さをＡとし、前記凹多角錐形状または凹多角錐台形状の深さをＤとしたときに、前記凹多角錐形状または凹多角錐台形状のアスペクト比Ｄ／Ａが０．５以上１．８以下である。
【００１４】
本発明の一態様においては、前記多角錐形状または多角錐台形状は、正四角錐形状または正四角錐台形状、もしくは正六角錐形状または正六角錐台形状である。
【発明の効果】
【００１５】
本発明のマイクロレンズシートの製造方法によれば、ロール型外周面に個々に独立して形成された凹形状のマイクロレンズ転写部の内部の気泡残存を防止して、該凹状微細形状を精度よく転写し、且つ得られるマイクロレンズシートの光学的性能または機械的性能の低下を防止することが可能である。このため、別途の脱泡工程を追加することなく、安価にマイクロレンズシートを製造することができる。また、ロール型のマイクロレンズ転写部の形成された外周面には、活性エネルギー線硬化性組成物だけを接触させるため、表面にキズを発生させることがない。
【図面の簡単な説明】
【００１６】
【図１】本発明の製造方法により製造されるマイクロレンズシートの具体例を示す模式的断面図である。
【図２】図１のマイクロレンズシートのマイクロレンズを示す模式的斜視図である。
【図３】図１のマイクロレンズシートを示す模式的平面図である。
【図４】本発明によるマイクロレンズシートの製造方法の一実施形態を説明するための模式図である。
【図５】本発明によるマイクロレンズシートの製造方法における、ロール型の外周面におけるマイクロレンズ転写部の多角形状底面とロール型の回転の向きとの関係を示す模式的展開図である。
【図６】マイクロレンズの形状を示す模式的斜視図である。
【図７】実施例および比較例で使用した金型の断面形状を示す模式図である。
【図８】実施例および比較例におけるマイクロレンズシートの製造方法を説明するための模式図である。
【図９】実施例および比較例において得られたマイクロレンズシートの表面状態を示す拡大図である。
【発明を実施するための形態】
【００１７】
以下、図面を参照しながら、本発明の実施の形態を説明する。
【００１８】
先ず、図１、図２および図３を参照して、本発明の製造方法により製造されるマイクロレンズシートの具体例につき説明する。
【００１９】
図１に示されるように、マイクロレンズシート１０は、基材フィルム２０の一方の表面（図１では上面）上に、多数の多角錐形状（図１では正四角錐形状）の同等のマイクロレンズ３０を同一方位となるように形成してなるものである。ここでいう方位は、基材フィルム２０の表面と平行な面内におけるマイクロレンズ３０の底面３０Ａの形状の方向性を指す。即ち、多数のマイクロレンズ３０が同一方位であることは、基材フィルム２０の表面への各マイクロレンズ３０の正射影が同一方向を向いて配列されていることに相当する。
【００２０】
基材フィルム２０としては、紫外線および電子線等の活性エネルギー線を透過する材料であるポリエステル系樹脂、アクリル系樹脂、ポリカーボネート系樹脂および塩化ビニル系樹脂等の透明なフィルムが好ましい。基材フィルム２０の厚さは、たとえば２０μｍ〜５００μｍ程度である。
【００２１】
多数のマイクロレンズ３０は、基材フィルム２０の表面上に位置するマイクロレンズ部４０の全体または一部を構成する。
【００２２】
図１（ａ）は、マイクロレンズ部４０が多数のマイクロレンズ３０のみにより構成される場合を示しており、ここでは、基材フィルム２０の表面上に直接多数のマイクロレンズ３０が形成されており、マイクロレンズ３０の底面３０Ａは基材フィルム２０の表面に接している。
【００２３】
図１（ｂ）は、マイクロレンズ部４０が多数のマイクロレンズ３０とその底面３０Ａおよび基材フィルム２０の表面の間に位置する介在層３１とにより構成される場合を示しており、ここでは、基材フィルム２０の表面上に介在層３１を介して多数のマイクロレンズ３０が形成されており、マイクロレンズ３０の底面３０Ａは介在層３１に連なっている。
【００２４】
マイクロレンズ部４０は、後述のように、活性エネルギー線硬化性組成物を硬化させて得られたものである。
【００２５】
図１（ｃ）は、マイクロレンズ部４０の介在層３１の下面と基材フィルム２０の表面との間に、密着層５０が設けられている場合を示している。密着層５０は、マイクロレンズ部４０と基材フィルム２０との密着性を向上させるアンカーコート層として機能する。この場合において、マイクロレンズ部４０を、介在層３１のない多数のマイクロレンズ３０のみからなるものとしてもよい。
【００２６】
図２には、１つのマイクロレンズ３０の模式的斜視図が示されている。図示されているように、各マイクロレンズ３０は、正四角錐形状の底面３０Ａの形状が正方形であり、該底面３０Ａの４つの辺のうちの２つの辺３０１，３０２は他の２つの辺３０３，３０４と互いに直交している。
【００２７】
このようなマイクロレンズ３０は、図３に示されるように、基材フィルム２０の表面上にて同一方位となるように、縦方向（底面３０Ａの２つの辺３０１，３０２の方向）および横方向（底面３０Ａの他の２つの辺３０３，３０４の方向）の双方に、整列して最密配列されている。即ち、縦方向および横方向のそれぞれに関して、互いに隣接するマイクロレンズ３０の正方形状の底面３０Ａの辺同士が密接している。
【００２８】
マイクロレンズ部４０を形成するのに使用される活性エネルギー線硬化性組成物は、紫外線および電子線等の活性エネルギー線を照射することにより硬化するものであれば、特に限定されるものではないが、例えば、ポリエステル系組成物、エポキシ系組成物、並びに、ポリエステル(メタ)アクリレートおよびウレタン(メタ)アクリレート等の(メタ)アクリレート系組成物が好ましい。中でも、(メタ)アクリレート系組成物が光学特性等の観点から特に好ましい。このような活性エネルギー線硬化性組成物としては、取り扱い性や硬化性等の点で、多価アクリレートおよび多価メタクリレート、モノアクリレートおよびモノメタクリレートおよび活性エネルギー線による光重合開始剤を主成分とするものが望ましい。
【００２９】
図４は、本発明によるマイクロレンズシートの製造方法の一実施形態を説明するための模式図である。
【００３０】
マイクロレンズの形状である多角錐形状（凸の多角錐形状）または多角錐台形状（凸の多角錐台形状）に対応する（即ち凹凸逆転した）凹多角錐形状または凹多角錐台形状のマイクロレンズ転写部を外周面に形成してなるロール金型１をその中心軸（回転軸３）の周りに矢印Ｘで示される向きに回転させる。このロール金型１の周速と同等の速度でロール金型１の外周面に沿ってロール金型１の周方向に基材フィルム２０を走行させる。基材フィルム２０は、ロール金型１と平行に配置されたニップロール４および押さえロール４’によりロール金型１に向かって押圧されており、ニップロール４に到達する前は矢印Ｙの向きに走行し、ニップロール４に到達した後且つ押さえロール４’に到達する前は矢印Ｘの向きに走行し、押さえロール４’に到達した後は矢印Ｚの向きに走行する。
【００３１】
ロール金型１の外周面と基材フィルム２０との会合部（基材フィルム２０がロール金型１の外周面と最初に出逢う部分）即ちニップロール４の位置において、ロール金型１の外周面と基材フィルム２０との間にノズル２から活性エネルギー線硬化性組成物８を供給する。これにより、上記会合部には供給された樹脂のバンク５が形成される。
【００３２】
基材フィルム２０とロール金型１の外周面との間に活性エネルギー線硬化性組成物８を挟持した状態が継続するニップロール４から押さえロール４’までの間の領域において、活性エネルギー線源たとえば紫外線ランプ（ＵＶランプ）７から活性エネルギー線を照射して、活性エネルギー線硬化性組成物８を硬化させる。
【００３３】
以上のようにして走行し押さえロール４’を通過した後の基材フィルム２０の表面上には、硬化した活性エネルギー線硬化性組成物８からなる多数のマイクロレンズ３０を有するマイクロレンズ部４０が形成された長尺のマイクロレンズシート１０が得られる。尚、密着層５０を有するマイクロレンズシート１０を製造する場合には、ニップロール４に到達する前の基材フィルム２０の表面に密着層５０を形成しておけばよい。
【００３４】
ここで、ロール金型１において、マイクロレンズ転写部は、次のように配列されている。
【００３５】
即ち、凹多角錐形状または凹多角錐台形状のマイクロレンズ転写部の多角形状底面（上記マイクロレンズ３０の底面３０Ａに対応する面：但し、ロール金型１の外周面上では円柱面形状となる）の方向性を、ロール金型１の回転の向き（矢印Ｘの向き）との関係において、特定する。
【００３６】
図５は、ロール金型１の外周面における各マイクロレンズ転写部の多角形状底面３０Ｂとロール金型１の回転の向きＸとの関係を示す模式的展開図である。図５に示されるように、多角形状底面３０Ｂにおいて、ロール金型１の回転の向きＸに関して最も後方に位置する頂点Ｐでの頂角をα［°］とする。該頂点Ｐでの頂角の２等分線ｄがロール金型１の周方向（即ちロール金型１の回転の向きＸ）に対してなす角度をβ［°］とする。このとき、以下の関係式
β≦［８５°−（α／２）］
が成り立つようにする。
【００３７】
この関係式の意義は、次の通りである。
【００３８】
即ち、図５において、ロール金型１の回転の向きＸと直交する方向Ｗは、ロール金型１の回転軸３と平行なニップロール４の回転軸の方向に対応する。マイクロレンズ転写部内への活性エネルギー線硬化性組成物８の充填の際には、ニップロール４により基材フィルム２０を介して樹脂８に対して方向Ｗの線状に均一な圧力（線圧）６が印加される。ロール金型１に対する線圧印加位置は、ロール金型１の回転に伴い、方向Ｗと直交するロール金型回転の向きＸと逆の向きＸ’に移動する。この向きＸ’に関して線圧印加位置より後方においては、樹脂８は既に基材フィルム２０により覆われている。このため、マイクロレンズ転写部内へと押し込まれる樹脂８のうち余剰となる樹脂は、向きＸ’に関して線圧印加位置より前方（即ち、向きＸに関して線圧印加位置より後方）へと押しやられ、最終的には、上記頂点Ｐにおいてマイクロレンズ転写部と基材フィルム２０とにより閉じられようとするマイクロレンズ転写部内空隙から離脱する。以上のようにして、マイクロレンズ転写部内の空気と活性エネルギー線硬化性組成物８とが置換される。
【００３９】
ここで、マイクロレンズ転写部の多角形状底面３０Ｂの頂点Ｐを挟む２つの辺をｐ，ｑとして、そのうち方向Ｗとのなす角度γが小さい方の辺ｐと方向Ｗとなす角度が、上記マイクロレンズ転写部内の空気と活性エネルギー線硬化性組成物８との置換に及ぼす影響に着目する。角度γが０°の場合には、マイクロレンズ転写部への線圧印加長さは、頂点Ｐを通過するときに急激に０になる。このため、空隙からの空気の離脱が十分になされずに、マイクロレンズ転写部内に空気が残留するおそれが大きい。これに対して、角度γが大きくなると、マイクロレンズ転写部への線圧印加長さが、頂点Ｐを通過するまでに徐々に低減するので、空隙からの空気の離脱が十分になされ、マイクロレンズ転写部内に空気が残留するおそれは小さい。
【００４０】
本発明者は、上記角度γを５°以上、好ましくは１０°以上、更に好ましくは１５°以上とすることで、マイクロレンズ転写部からの空気の離脱が良好になされることを見出した。図５において、αとβとγとの関係は、
（９０°−β）＝［（α／２）＋γ］
である。従って、γが５°以上の条件は、
（９０°−β）≧［（α／２）＋５°］
即ち
β≦［８５°−（α／２）］
となる。
【００４１】
β＝０°が最も好ましい条件である。
【００４２】
ここで、マイクロレンズ３０の多角錐形状または多角錐台形状は、上記のような正四角錐形状または正四角錐台形状である場合には、マイクロレンズ底面３０Ａの形状が正方形であるので、α＝９０°であり、従って、上記関係式は、
β≦４０°
となる。
【００４３】
また、マイクロレンズ３０の多角錐形状または多角錐台形状は、正六角錐形状または正六角錐台形状である場合には、マイクロレンズ底面３０Ａの形状が正六角形であるので、α＝１２０°であり、従って、上記関係式は、
β≦２５°
となる。
【００４４】
これらの場合には、マイクロレンズ３０を最密配列（稠密配列）することができるので、光学性能の向上の観点から、好ましい。即ち、マイクロレンズシートの単位面積あたりにマイクロレンズが占有する面積であるマイクロレンズ充填率が高いほうが光学機能を一層良好に発揮できるので望ましい。
【００４５】
但し、本発明は、これらに限定されるものではなく、多角錐形状または多角錐台形状は、正三角錐形状または正三角錐台形状、或いは正五角錐形状または正五角錐台形状、その他であってもよい。
【００４６】
尚、マイクロレンズ転写部の多角形状底面の辺のうちの最も長い辺（正多角形状底面の場合には一辺）の長さをＡとし、凹多角錐形状または凹多角錐台形状の深さ（マイクロレンズの高さに対応）をＤとしたときに、凹多角錐形状または凹多角錐台形状のアスペクト比Ｄ／Ａが０．５以上である場合には、上記関係式の条件を満たさない時のマイクロレンズ転写部内の気泡残存が生じやすいので、本発明方法による気泡残存防止の改善効果が顕著である。
【００４７】
尚、上記アスペクト比Ｄ／Ａは、１．８以下であることが好ましい。その理由は次の通りである。
【００４８】
たとえば、図６に示すように、マイクロレンズの形状に関して、正四角錐における側面傾斜角θ１及び斜辺と底面とがなす斜辺角θ２は、それぞれ、
θ１＝ｔａｎ−１（２Ｄ／Ａ）
θ２＝ｔａｎ−１（２１／２Ｄ／Ａ）
となる。アスペクト比Ｄ／Ａを変化させると、角θ１及び角θ２は、以下の表１のように変化する。表１において、底辺Ａ及び高さＤの単位はμｍである。ここで、θ２が約７０°以上かつθ１−θ２が約６°以下になると、本発明の効果が発揮されにくくなる。
【００４９】
【表１】
2013003300.tif 000003
【００５０】
外周面に以上のような複数のマイクロレンズ転写部が形成されたロール金型１は、以下の方法で作製が可能である。
【００５１】
まず、円筒形状の鋼製材料の円周表面に１００μｍ〜５００μｍ厚みのＣｕめっきまたはＮｉめっきが施されたロール状の材料を準備し、精密旋盤およびマイクロレンズの多角錐形状または多角錐台形状の断面に対応する断面形状を持つ刃物にて、ロールの回転運動および刃物の回転運動を利用して切削加工を行うことで、ロール金型１を得る方法が挙げられる。また、円筒形状の鋼製材料の円周表面に１００μｍ〜５００μｍ厚みのＣｕめっきを施したロール状の材料を準備し、その表面に感光剤を塗布し、レーザ等にて露光、現像、エッチング等を行うフォトレジスト法を用いて、ロール金型１を得る方法が挙げられる。これらの方法においては、ロール状材料の円周方向に対する上記辺ｐの方向が適宜傾くことになるように加工を行い、上記マイクロレンズ転写部を形成する。
【００５２】
また、前記方法等で作製された平面状のレンズ型、および、それらを用いて転写することで得られるレンズフィルムを使用し電鋳法によってそれらを複製した平面状の電鋳レンズ型を、円筒形状の鋼製材料に巻きつけて固定することによって、ロール金型１を得る方法が挙げられる。これらの方法においては、円筒形状材料の円周方向に対する上記辺ｐの方向が適宜傾くことになるように円筒形状材料への電鋳レンズ型の巻きつけを行い、上記マイクロレンズ転写部を形成する。
【実施例】
【００５３】
［活性エネルギー線硬化性組成物の製造例］
硝子製フラスコに、イソシアネート化合物として、ヘキサメチレンジイソシアネート１１７．６ｇ（０．７モル）およびイソシアヌレート型のヘキサメチレンジイソシアネート３量体１５１．２ｇ（０．３モル）と、水酸基を有する（メタ）アクリロイル化合物として、２−ヒドロキシプロピルアクリレート１２８．７ｇ（０．９９モル）およびペンタエリスリトールトリアクリレート６９３ｇ（１．５４モル）と、触媒として、ジラウリル酸ジ−ｎ−ブチル錫１００ｐｐｍと、重合禁止剤として、ハイドロキノンモノメチルエーテル０．５５ｇとを仕込み、７０〜８０℃の条件にて残存イソシアネート濃度が０．１％以下になるまで反応させ、ウレタンアクリレート化合物を得た。
【００５４】
得られたウレタンアクリレート化合物３４．６質量％、ポリブチレングリコールジメタクリレート（商品名アクリエステルＰＢＯＭ、三菱レイヨン（株）製）２４．７質量％、およびＥＯ変性ビスフェノールＡジメタクリレート（商品名ニューフロンティアＢＰＥＭ−１０、第一工業製薬（株）製）３９．５質量％、および１−ヒドロキシシクロヘキシルフェニルケトン（商品名イルガキュア１８４、チバ・スペシャルティ・ケミカルズ（株）製）１．２質量％を混合して、活性エネルギー線硬化性組成物を得た。
【００５５】
［実施例１］
鋼板表面に銅めっきを施して、２００μｍ厚みでビッカース硬度２３０Ｈｖの銅めっき層を形成した。この銅めっき層に単結晶ダイヤモンドバイトを使用した切削加工によって鏡面加工を施した。その後、目視による外観検査を行い、鏡面にピンホール等の欠陥がないことを確認した。次に、鏡面化した銅めっき層に対して、頂角６０°の断面正三角形状のダイヤモンドバイトを使用して切削加工を行うことで、図７に示すような断面形状の、側面傾斜角が６０°で深さ３０μｍで底辺長さが５０μｍの凸型の正四角錐台が、ピッチ５０μｍで縦横方向に細密配列した金型を作製した。
【００５６】
この金型を使用して、電鋳法によって凹凸形状が反転し凹型の正四角錐台形状のマイクロレンズ転写部が縦横方向に細密配列した電鋳平板金型を作製し、これを所要寸法である１３０ｍｍ×８０ｍｍのサイズにカットした。
【００５７】
図８に示すように、所要寸法の電鋳平板金型１６を、外径２００ｍｍで幅長３２０ｍｍの鋼製ロール外周面の幅中心位置に固定して、ロール金型１とした。ロール金型１に対する電鋳平板金型１６の配置は、上記関係式におけるβが０°となるようにした。
【００５８】
以下、図４を参照して説明した製造方法に従って、連続的にマイクロレンズシートを作製した。ここで、ニップロール４としてゴム硬度６０°のものを使用し、基材フィルム２０として幅３４０ｍｍおよび厚み１２５μｍの長尺のポリエステルフィルムを使用した。基材フィルム２０の走行速度を３ｍ／ｍｉｎとした。ロール金型１の内部に温調機からの熱媒(水)を流動させて、金型表面温度を４０℃に一定に保ち、ノズル２から上記製造例で得た活性エネルギー線硬化性組成物８を供給した。供給される活性エネルギー線硬化性組成物８は、温度４０℃にて一定に保たれ、粘度１５０ｍＰａ・ｓとした。ＵＶランプ７により、基材フィルム２０（三菱樹脂株式会社製ポリエステルフィルムＴ９１０Ｔ１８８を使用）とロール金型１の表面との間にある活性エネルギー線硬化性組成物８に、７６０ｍＪ／ｃｍ２の紫外線を照射した。
【００５９】
得られたマイクロレンズシートの表面状態は、図９に示されるように、全てのマイクロレンズにおいて表面に気泡残存が全く視認されないものであった。
【００６０】
［実施例２］
ロール金型１に対する電鋳平板金型１６の配置を上記関係式におけるβが４０°となるようにしたこと以外は、実施例１と同様に実施した。
【００６１】
得られたマイクロレンズシートの表面状態は、図９に示されるように一部のマイクロレンズにおいて表面の僅かな部分に細かな気泡残存が視認されるが、大多数のマイクロレンズにおいて表面に気泡残存が視認されないものであった。この程度の気泡残存であれば、光学性能の低下は少なく、実使用可能である。
【００６２】
［比較例１］
ロール金型１に対する電鋳平板金型１６の配置を上記関係式におけるβが４５°となるようにしたこと以外は、実施例１と同様に実施した。
【００６３】
得られたマイクロレンズシートの表面状態は、図９に示されるように、全てのマイクロレンズにおいて表面に大きな気泡の残存が視認された。光学性能の低下は大きく、実使用に耐えないものであった。
【符号の説明】
【００６４】
１：ロール金型
２：ノズル
３：ロール金型の回転軸
４：ニップロール
４’：押さえロール
５：樹脂バンク
６：線圧
７：ＵＶランプ
８：活性エネルギー線硬化性組成物
１０：マイクロレンズシート
１６：電鋳平板金型
２０：基材フィルム
３０：マイクロレンズ
３０Ａ：マイクロレンズの底面
３０Ｂ：マイクロレンズ転写部の底面
３０１，３０２，３０３，３０４：マイクロレンズの底辺
３１：介在層
４０：マイクロレンズ部
５０：密着層
Ｐ：マイクロレンズ転写部の底面の頂点
Ｘ：ロール金型の回転の向き
Ｙ，Ｚ：基材フィルムの走行の向き
ｄ：頂角の２等分線
Ｗ：ロール金型の回転の向きと直交する方向
ｐ，ｑ：マイクロレンズ転写部の底面の頂点を挟む辺
α：頂角
β：基材フィルムの走行の向きと頂角の２等分線とのなす角
γ：ロール金型の回転の向きと直交する方向に対する頂点に連なる一方の辺のなす角
【図１】
2013003300.tif 000004
【図２】
2013003300.tif 000005
【図３】
2013003300.tif 000006
【図４】
2013003300.tif 000007
【図５】
2013003300.tif 000008
【図６】
2013003300.tif 000009
【図７】
2013003300.tif 000010
【図８】
2013003300.tif 000011
【図９】
2013003300.tif 000012